(57)【特許請求の範囲】
【請求項１】
透明な基板上に、透明な第一の電極、ｐ型有機半導体材料とｎ型有機半導体材料とを含有する光電変換層、および第二の電極をこの順に有する有機光電変換素子であって、該光電変換層が、該ｐ型有機半導体材料として下記一般式１で表される部分構造を有する化合物を含有し、
【化１】
0005582042.tif 000026
（式中、Ｘ１およびＸ２は窒素原子であり、Ｘ３およびＸ４は炭素原子または窒素原子を表す。
Ｒ１〜Ｒ４は、置換基を有してもよいアルキル基、フッ化アルキル基、シクロアルキル基、アシル基、アリール基、ヘテロアリール基またはアルキルシリル基を表す。また、たがいに結合して環を形成しても良い。）
前記一般式１で表される部分構造を有する化合物の数平均分子量が５０００以上５０００００以下であることを特徴とする有機光電変換素子。
【請求項２】
前記一般式１で表される部分構造を有する化合物は、前記一般式１で表わされる部分構造と、チオフェン環、フラン環、ピロール環、シクロペンタジエン、シラシクロペンタジエンおよびこれらを縮合環として含む構造から選択されるドナーユニットとを結合した化合物であることを特徴とする請求項１に記載の有機光電変換素子。
【請求項３】
前記ドナーユニットが下記一般式２で表されることを特徴とする請求項２項に記載の有機光電変換素子。
【化２】
0005582042.tif 000027
（式中、Ｚは炭素、珪素、ゲルマニウムから選ばれる原子を表し、Ｒ５およびＲ６はアルキル基、フッ化アルキル基、シクロアルキル基、アリール基、ヘテロアリール基、アルキルシリル基から選ばれる置換基を表し、さらに置換基を有していてもよいし、たがいに結合して環を形成してもよい。）
【請求項４】
前記一般式２のＺで表される原子が、珪素原子である構造を有するｐ型有機半導体材料を含むことを特徴とする、請求項３に記載の有機光電変換素子。
【請求項５】
前記一般式１で表される構造を有する化合物の数平均分子量が、１５０００〜５００００であることを特徴とする請求項１から４のいずれか１項に記載の有機光電変換素子。
【請求項６】
前記一般式１において、Ｒ１〜Ｒ４の少なくとも１つはアルキル基、アルキルエーテル基、アルキルチオエーテル基、フッ化アルキル基、フッ化アルキルエーテル基、フッ化アルキルチオエーテル基であることを特徴とする、請求項１から５のいずれか１項に記載の有機光電変換素子。
【請求項７】
前記一般式１において、Ｘ１〜Ｘ４の全てが窒素原子であることを特徴とする請求項１から６のいずれか一項に記載の有機光電変換素子。
【請求項８】
前記第一の電極が、カソードであり、第二の電極がアノードであることを特徴とする請求項１から７のいずれか１項に記載の有機光電変換素子。
【請求項９】
請求項１から８のいずれか１項に記載の有機光電変換素子を具備することを特徴とする太陽電池。
【発明の詳細な説明】
【技術分野】
【０００１】
本発明は、有機光電変換素子、太陽電池に関し、更に詳しくは、バルクヘテロジャンクション型の有機光電変換素子、この有機光電変換素子を用いた太陽電池に関する。
【背景技術】
【０００２】
近年の化石エネルギーの高騰によって、自然エネルギーから直接電力を発電できるシステムが求められており、単結晶・多結晶・アモルファスのＳｉを用いた太陽電池、ＧａＡｓやＣＩＧＳ（銅（Ｃｕ）、インジウム（Ｉｎ）、ガリウム（Ｇａ）、セレン（Ｓｅ）からなる半導体材料）などの化合物系の太陽電池、あるいは色素増感型光電変換素子（グレッツェルセル）などが提案・実用化されている。
【０００３】
しかしながら、これらの太陽電池で発電するコストは、未だ化石燃料を用いて発電・送電される電気の価格よりも高いものとなっており、普及の妨げとなっていた。また、基板に重いガラスを用いなければならないため、設置時に補強工事が必要であり、これらも発電コストが高くなる一因であった。
【０００４】
このような状況に対し、化石燃料による発電コストよりも低い発電コストを達成しうる太陽電池として、透明電極と対電極との間に電子供与体層（ｐ型半導体層）と電子受容体層（ｎ型半導体層）とが混合された光電変換層を挟んだバルクヘテロジャンクション型光電変換素子が提案され、５％を超える効率が報告されている（例えば、非特許文献１参照）。
【０００５】
これらのバルクヘテロジャンクション型光電変換素子を用いた太陽電池においては、アノード・カソード以外は塗布プロセスで形成されているため、高速且つ安価で製造が可能であると期待され、前述の発電コストの課題を解決できる可能性がある。更に、上記のＳｉ系太陽電池、半導体系太陽電池、色素増感太陽電池などと異なり、１６０℃より高温のプロセスがないため、安価且つ軽量なプラスチック基板上への形成も可能であると期待される。
【０００６】
しかし発電コストの削減のためには、さらなる効率向上が求められており、有機薄膜太陽電池において光電変換効率１０％以上を出すためには、非特許文献２ではｐ型半導体として特定のバンドギャップ（ｂｇ）およびＬＵＭＯ準位を有する化合物が必要とされている。
【０００７】
しかし、この条件は必要条件であり、実際に光電変換効率１０％を出すためにはさらに複数の条件を満たすことが必要である。前記非特許文献２においては、外部量子効率（ＥＱＥ）が６５％、および曲線因子（ＦＦ）が６５％という２つの条件が前提条件として設定されている。
【０００８】
ここで外部量子効率（ＥＱＥ）とは、スペクトルに分解された太陽光の光子１つからどれくらいの電子を発生できるかを示す値であり、曲線因子（ＦＦ）とは、太陽電池内部の抵抗とかかわる値であり、ＩＶ特性上の実際の最大電力と、開放電圧と短絡電流の積の比である。逆にいえば、曲線因子という係数を設定することで、照射光が太陽光であれば、太陽電池の効率は以下の簡略な式で表されることになる。
【０００９】
光電変換効率（％）＝開放電圧（Ｖ）×短絡電流密度（ｍＡ／ｃｍ２）×曲線因子（ＦＦ）
なお外部量子効率×理論Ｊｓｃの積分が短絡電流密度であるため、外部量子効率（ＥＱＥ）および曲線因子（ＦＦ）が太陽電池の効率に非常に重要な要素であることが分かる。
【００１０】
この曲線因子および外部量子効率に関係する特性として、ｐ型半導体材料の移動度を挙げることができる。
【００１１】
移動度が高ければ、太陽電池内部の直列抵抗は低くなり、曲線因子を向上させることができる。また、キャリアを取り出せる長さは移動度とキャリア寿命および内蔵電界の積であるため、理想的には移動度が高い材料ほど厚い発電層を作製することができ、吸光度を上げることができるため、高い外部量子効率を狙うことができる。
【００１２】
したがって、高い移動度を有することが一つの重要な条件となるが、移動度は一般に非晶性よりも結晶性材料が高いため、結晶性のｐ型半導体材料を選択することが重要な要素となる。有機材料の結晶性を向上させるためには、なるべく平面性の高い材料であることが重要である。
【００１３】
一方、高移動度の化合物としてカルコゲン原子を含むヘテロピレン系化合物が、特許文献１に記載のように有機半導体薄膜に用いることが知られているが、この化合物をそのまま有機薄膜太陽電池に適用しても光電変換機能はほとんど果たさない。
【００１４】
また、光電変換効率の向上のためにインデノピレン化合物を用いた有機薄膜太陽電池用材料が知られている（特許文献２参照）が、長波長の光を利用できない、蒸着系であって光電変換層を塗布型とするには難しく、厚膜では機能を発現し難いなどの問題があった。
【００１５】
また有機薄膜太陽電池の実用化には耐久性も改善が必要であるとの課題があり、電極等の劣化が起こりにくい、高い仕事関数を有する金属を用い、太陽光入射側をカソードとするタイプの太陽電池（いわゆる逆層型太陽電池）において光電変換が高い光電変換素子が求められていた。
【先行技術文献】
【特許文献】
【００１６】
【特許文献１】特表２０１０−５３１５５１号公報
【特許文献２】国際公開第１０／０１３５２０号パンフレット
【非特許文献】
【００１７】
【非特許文献１】Ｎａｔｕｒｅ  Ｍａｔ．，ｖｏｌ．６（２００７），ｐ４９７、Ａ．Ｈｅｅｇｅｒ等
【非特許文献２】Ａｄｖ．Ｍａｔｅｒ．２００６，Ｖｏｌ．１８，  ｐ７８９（Ｃ．Ｊ．Ｂｒａｂｅｃ等）
【発明の概要】
【発明が解決しようとする課題】
【００１８】
本発明は、上記課題に鑑みなされたものであり、その目的は光電変換効率が高く耐久性に優れる有機光電変換素子、それを用いた太陽電池を提供することにある。
【課題を解決するための手段】
【００１９】
本発明の上記課題は、下記の手段により達成される。
【００２０】
１．透明な基板上に、透明な第一の電極、ｐ型有機半導体材料とｎ型有機半導体材料とを含有する光電変換層、および第二の電極をこの順に有する有機光電変換素子であって、該光電変換層が、該ｐ型有機半導体材料として下記一般式１で表される部分構造を有する化合物を含有することを特徴とする有機光電変換素子。
【００２１】
【化１】
0005582042.tif 000002
【００２２】
（式中、Ｘ１〜Ｘ４は、炭素原子または窒素原子を表す。
【００２３】
Ｒ１〜Ｒ４は、置換基を有してもよいアルキル基、フッ化アルキル基、シクロアルキル基、アシル基、アリール基、ヘテロアリール基またはアルキルシリル基を表す。また、たがいに結合して環を形成しても良い。）
２．前記一般式１で表される構造を有する化合物の数平均分子量が、１５０００〜５００００であることを特徴とする前記１に記載の有機光電変換素子。
【００２４】
３．前記一般式１において、Ｒ１〜Ｒ４の少なくとも１つはアルキル基、アルキルエーテル基、アルキルチオエーテル基、フッ化アルキル基、フッ化アルキルエーテル基、フッ化アルキルチオエーテル基であることを特徴とする、前記１または２に記載の有機光電変換素子。
【００２５】
４．前記一般式１において、Ｘ１およびＸ２が窒素原子であることを特徴とする前記１から３のいずれか一項に記載の有機光電変換素子。
【００２６】
５．前記一般式１において、Ｘ１〜Ｘ４の全てが窒素原子であることを特徴とする前記１から４のいずれか一項に記載の有機光電変換素子。
【００２７】
６．前記一般式１で表される構造を有する化合物が、下記一般式２で表される構造単位を含有する共重合体であることを特徴とする前記１から５の何れか１項に記載の有機光電変換素子。
【００２８】
【化２】
0005582042.tif 000003
【００２９】
（式中、Ｚは炭素、珪素、ゲルマニウムから選ばれる原子を表し、Ｒ５およびＲ６はアルキル基、フッ化アルキル基、シクロアルキル基、アリール基、ヘテロアリール基、アルキルシリル基から選ばれる置換基を表し、さらに置換基を有していてもよいし、たがいに結合して環を形成してもよい。）
７．前記一般式２のＺで表される原子が、珪素原子である構造を有するｐ型有機半導体材料を含むことを特徴とする、前記６に記載の有機光電変換素子。
【００３０】
８．前記第一の電極が、カソードであり、第二の電極がアノードであることを特徴とする前記１から７のいずれか１項に記載の有機光電変換素子。
【００３１】
９．前記１から８のいずれか１項に記載の有機光電変換素子を具備することを特徴とする太陽電池。
【発明の効果】
【００３２】
本発明の上記手段により、高い曲線因子の値を有し光電変換効率が高く、耐久性に優れる有機光電変換素子、それを用いた太陽電池を提供することができる。
【図面の簡単な説明】
【００３３】
【図１】本発明の有機光電変換素子の構成の例を示す概略断面図である。
【図２】本発明の有機光電変換素子の構成の他の例を示す概略断面図である。
【図３】タンデム型の光電変換層を備えた、本発明の有機光電変換素子の例を示す概略断面図である。
【発明を実施するための形態】
【００３４】
本発明は、透明な基板上に、透明な第一の電極、ｐ型有機半導体材料とｎ型有機半導体材料とを含有する光電変換層、および第二の電極をこの順に有する有機光電変換素子であって、該光電変換層が、ｐ型有機半導体材料として上記一般式１で表される部分構造を有する化合物を含有することを特徴とする。
【００３５】
本発明では、特にｐ型有機半導体材料とｎ型有機半導体材料とを含有するバルクヘテロジャンクション型の光電変換層のｐ型有機半導体材料として、上記一般式１で表される部分構造を有する化合物を用いることで、高い曲線因子の値を有し光電変換効率が高く、耐久性に優れる有機光電変換素子を提供することができる。
【００３６】
（有機光電変換素子の構成）
図１は、本発明の有機光電変換素子の構成の例を示す概略断面図である。
【００３７】
有機光電変換素子１０は、透明な基板１１上に、透明な第一の電極１２を有し、第一の電極１２の上に光電変換層１４を有し、さらに光電変換層１４の上に第二の電極１３を有する。
【００３８】
図１の例では、第一の電極１２と光電変換層１４との間に後述する正孔輸送層１７を有し、光電変換層１４と第二の電極１３との間に後述する電子輸送層１８を有する。
【００３９】
本発明においては、基板１１および第一の電極１２は透明であり、光電変換に用いられる光は、図１の矢印の方向から入射される。
【００４０】
光電変換層１４は、光エネルギーを電気エネルギーに変換する層であって、ｐ型半導体材料とｎ型半導体材料とを含有する。
【００４１】
ｐ型半導体材料は、相対的に電子供与体（ドナー）として機能し、ｎ型半導体材料は、相対的に電子受容体（アクセプター）として機能する。
【００４２】
ここで、電子供与体及び電子受容体は、“光を吸収した際に、電子供与体から電子受容体に電子が移動し、正孔と電子のペア（電荷分離状態）を形成する電子供与体及び電子受容体”であり、電極のように単に電子を供与あるいは受容するものではなく、光反応によって、電子を供与あるいは受容するものである。
【００４３】
図１において、基板１１を介して第一の電極１２から入射された光は、光電変換層１４の光電変換層１４における電子受容体あるいは電子供与体で吸収され、電子供与体から電子受容体に電子が移動し、正孔と電子のペア（電荷分離状態）が形成される。
【００４４】
発生した電荷は内部電界、例えば、第一の電極１２と第二の電極１３との仕事関数が異なる場合では第一の電極１２と第二の電極１３との電位差によって、電子は電子受容体間を通り、また正孔は電子供与体間を通り、それぞれ異なる電極へ運ばれ、光電流が検出される。
【００４５】
図１の例では、第一の電極１２の仕事関数は第二の電極１３の仕事関数よりも大きいため、正孔は第一の電極１２へ、電子は第二の電極１３へ輸送される。この場合、第二の電極１３には仕事関数が小さく酸化されやすい金属が用いられる。この場合、第一の電極はアノード（陽極）として、第二の電極はカソード（陰極）として機能する。
【００４６】
図２に他の構成の例を示す。
【００４７】
図２においては、図１の場合とは、反対に第一の電極１２の仕事関数よりも第二の電極１３の仕事関数を大きくすることで、電子を第一の電極１２へ、正孔を第二の電極１３へと輸送するように設計した場合を示した。この場合には、第一の電極１２と光電変換層１４との間に電子輸送層１８を有し、光電変換層１４と第二の電極１３との間に後述する正孔輸送層１７を有し、第一の電極はカソード（陰極）として、第二の電極はアノード（陽極）として機能する。
【００４８】
本発明においては、耐久性の面から特に、図２に示す構成、即ち、第一の電極がカソード（陰極）であり、第二の電極がアノード（陽極）であることが好ましい態様である。
【００４９】
なお、図１、図２には記載していないが、本発明の有機光電変換素子は、正孔ブロック層、電子ブロック層、電子注入層、正孔注入層、あるいは平滑化層等の層を有していてもよい。
【００５０】
更に、太陽光利用率（光電変換効率）の向上を目的として、このような光電変換素子を積層した、タンデム型の構成としてもよい。図３は、タンデム型の光電変換層を備える有機光電変換素子を示す断面図である。
【００５１】
タンデム型構成の場合、基板１１上に第一の電極１２、第一の光電変換層１４′を積層し、電荷再結合層１５を積層した後、第二の光電変換層１６、次いで第二の電極１３を積層することで、タンデム型の構成とすることができる。
【００５２】
第二の光電変換層１６は、第一の光電変換層１４′の吸収スペクトルと同じスペクトルを吸収する層でもよいし、異なるスペクトルを吸収する層でもよいが、好ましくは異なるスペクトルを吸収する層である。
【００５３】
また、第一の光電変換層１４′、第二の光電変換層１６と各電極の間には、正孔輸送層１７や電子輸送層１８を有していても良いが、本発明においてはタンデム構成においてもそれぞれの光電変換層は、図２に示されるような構成を有していることが好ましい。
【００５４】
以下に、これらの層を構成する材料について述べる。
【００５５】
〔ｐ型有機半導体材料〕
光電変換層は、ｐ型有機半導体材料として下記一般式１で表される部分構造を有する化合物を含有する。
【００５６】
当該化合物は、半導体特性を有する有機化合物である。一般式１の部分構造を有するのみでもよいが、有機薄膜太陽電池としてより好ましい半導体特性を有する有機化合物とするためには、後述するドナーユニットと結合させた構造を有する化合物であることが好ましい。
【００５７】
【化３】
0005582042.tif 000004
【００５８】
一般式１中、Ｘ１〜Ｘ４は、炭素原子または窒素原子を表す。Ｒ１〜Ｒ４は、置換基を有してもよいアルキル基、フッ化アルキル基、シクロアルキル基、アシル基、アリール基、ヘテロアリール基またはアルキルシリル基を表す。また、たがいに結合して環を形成しても良い。
【００５９】
本発明において、光電変換層が、一般式１で表される部分構造を有する化合物を有することで、本願の効果を奏する理由は、明確ではないが、以下のように推測される。
【００６０】
ピレニル基は非常にπ共役平面の大きい分子であり、液晶性などを発現することが知られ、自己組織化力の強い置換基であることが知られている。
【００６１】
他方でピレニル基の２、７位を置換した構造を用いた有機薄膜太陽電池素子は例がないが、この位置でπ共役がつながったモノマー、オリゴマー、ポリマーは非常に平面性が高く、前述のように分子間でπスタックしやすい構造である。
【００６２】
したがってバルクヘテロジャンクション層においてもドナー材料同士が相互作用によりネットワーク構造を形成し、厚い膜厚でもデッドエンド（キャリアを取り出せない領域）のない、連続性の高いモルホロジーを形成できるものと推定される。
【００６３】
なお一般にこのような自己凝集性の高いドナー材料は、例えばＡｄｖＭａｔｅｒ２０１０Ｅ６３やＮａｎｏｌｅｔｔ２０１０ｐ４００５などのようにフラーレンと大きな相分離を起こし、電荷分離が発生するドナー材料とアクセプター材料の界面面積が減少して光電変換効率が低下してしまうことがあるが、ピレニル基は代表的アクセプター材料であるフラーレン誘導体とも強い相互作用を有していることが知られており、フラーレンを分離するＨＰＬＣ用カラムにも使用されていることが知られている。このような効果からか、ピレニル基を含むポリマーは互いに自己集積して厚膜でも光電変換効率が落ちないだけでなく、フラーレンとも適度な相互作用があるために相分離サイズが粗大となりすぎず、適切なサイズの相分離構造を容易に得られるために厚膜でも高い光電変換効率を提供できるものと推定される。
【００６４】
Ｒ１〜Ｒ４が表す、アルキル基としては、好ましくは炭素数１〜２０、より好ましくは炭素数１〜１２、特に好ましくは炭素数１〜８であり、例えば、メチル、エチル、ｉｓｏ−プロピル、ｔｅｒｔ−ブチル、ｎ−オクチル、ｎ−デシル、ｎ−ヘキサデシル、２−エチルヘキシルなどが挙げられる。フッ化アルキル基は、これら一部またはすべてがフッ素化されたフッ化アルキル基である。なお完全にフッ素化されたフッ化アルキル基では溶解性が低下しやすいため、母核に近い位置はアルキル基で、末端部がフッ化アルキル基であるような、フッ化アルキル基であることが好ましい。たとえば−（ＣＨ２ＣＨ２）−Ｃ４Ｆ９、−（ＣＨ２ＣＨ２）−Ｃ７Ｆ１５、等である。
【００６５】
シクロアルキル基としては、好ましくは炭素数４〜８であり、例えば、シクロプロピル、シクロペンチル、シクロヘキシル、ノルボルニル、アダマンチルなどが挙げられる。
【００６６】
アリール基としては、好ましくは炭素数６〜３０、より好ましくは炭素数６〜２０、特に好ましくは炭素数６〜１２であり、例えば、フェニル、ｐ−メチルフェニル、ナフチル、フェナントリル、ピレニルなどが挙げられる。
【００６７】
ヘテロアリール基としては、好ましくは炭素数１〜２０、より好ましくは炭素数１〜１２であり、ヘテロ原子としては、例えば、窒素原子、酸素原子、硫黄原子、具体的には、例えば、イミダゾリル、ピリジル、キノリル、フリル、ピペリジル、ベンズオキサゾリル、ベンズイミダゾリル、ベンズチアゾリル、チエニル、フリル、ピロール、チアゾリル等が挙げられる。
【００６８】
アルキルシリル基としては、好ましくは炭素数３〜１５であり、例えば、トリメチルシリル、トリエチルシリル、トリシクロペンチル、トリス（トリメチルシリル）シリル等が挙げられる。これらの基はさらに置換基を有していて良く、アルキル基によって置換されていても良い。すなわち、トリイソプロピルシリル、トリイソブチルシリル、トリｔ−ブチルシリル基等である。
【００６９】
これらの置換基の中でも、前記一般式１において、Ｒ１〜Ｒ４の少なくとも１つはアルキル基、アルキルエーテル基、アルキルチオエーテル基、フッ化アルキル基、フッ化アルキルエーテル基、フッ化アルキルチオエーテル基であることが好ましい。得られるｐ型半導体材料を十分な厚膜で形成できるようにするためには、一定以上の溶解性が必要であり、溶解性の付与といった観点ではこれらの置換基で置換された材料であることが好ましい。特に高分子材料の場合、溶解性の付与だけでなくポリアルキルチオフェンのように配列性を提供して高い移動度を提供しうる場合もあるため、これらの置換基で置換されたｐ型材料であることが好ましい。より好ましくは、分子間スタッキングを起こしやすいように線対称的に置換された構造である。すなわち、Ｒ１およびＲ２が前述の置換基であるものか、Ｒ３およびＲ４が前述の置換基であるものが好ましい。より好ましくは、Ｒ１およびＲ２が前述の置換基であるものである。
【００７０】
また、前述の置換基の中でも、アルキル基、アルキルエーテル基、フッ化アルキル基、フッ化アルキルエーテル基であることが好ましく、中でも分岐構造を有するアルキル基、アルキルエーテル基、フッ化アルキル基、フッ化アルキルエーテル基であることが好ましい。
【００７１】
またＸ１〜Ｘ４は炭素原子または窒素原子であってよいが、炭素原子の場合アルキル基等の溶解性を向上しうる置換基で置換することができる。これらの置換基としては、前述のＲ１〜Ｒ４と同様の置換基を上げることができる。
【００７２】
但しこの位置に溶解性置換基で置換すると、ピレニル基に連結される置換基（アリール基、ヘテロアリール基、アルケニレン基等）に対して立体障害となり、ピレニル基とのπ共役平面がねじれて短波化してしまう恐れがあるため、Ｘ１〜Ｘ４の原子は置換基を有していない方が好ましい。
【００７３】
より好ましくは、水素原子も存在せず、上記のようなピレニル基の隣接基とのねじれを発生しにくい窒素原子であることが好ましい。また、ピレニル基を窒素原子で置換するとＬＵＭＯおよびＨＯＭＯ準位が深くなり、前述のように高い開放電圧を提供できるようになるため好ましい。
【００７４】
このように、Ｘ１〜Ｘ４のうち一つ以上が置換することが好ましいが、より好ましくはＸ１〜Ｘ４のうち２つ以上の置換し、さらに分子間πスタッキングの観点からは、線対称な位置を置換することである。中でもＸ１およびＸ２が窒素原子であるものが好ましい。より好ましくは、Ｘ１〜Ｘ４の全てが窒素原子である構造である。
【００７５】
なお一般式１で表される部分構造は、ｐ型有機半導体材料に置いて一般的にアクセプターユニットと呼ばれる部分構造であり、ドナーとして機能するドナーユニットと結合させた化合物は長波長の吸収と深いＬＵＭＯ準位を併せ持つ材料となり、ｐ型有機半導体材料として、好ましく用いられる化合物である。
【００７６】
ドナー性ユニットとしては、たとえば同じπ電子数を有する炭化水素芳香族環（ベンゼン、ナフタレン、アントラセン等）よりもＬＵＭＯ準位またはＨＯＭＯ準位が浅くなるようなユニットであれば際限なく用いることができる。
【００７７】
より好ましくは、チオフェン環、フラン環、ピロール環、シクロペンタジエン、シラシクロペンタジエン等の複素５員環およびこれらを縮合環として含む構造である。
【００７８】
具体的には、フルオレン、シラフルオレン、カルバゾール、ジチエノシクロペンタジエン、ジチエノシラシクロペンタジエン、ジチエノピロール、ベンゾジチオフェン等を挙げることができる。
【００７９】
一般式２中、Ｚは炭素、珪素、ゲルマニウムから選ばれる原子を表し、Ｒ５またはＲ６は、アルキル基、フッ化アルキル基、シクロアルキル基、アリール基、ヘテロアリール基またはアルキルシリル基を表し、さらに置換基を有していてもよいし、たがいに結合して環を形成してもよい。
【００８０】
このような構造は、移動度の高いチオフェン構造が縮合してさらに大きなπ共役平面を有している半面、溶解性を付与可能な置換基を有しているため、溶解性と高移動度の両立を可能とし、一層高い光電変換効率を期待できるようになる。
【００８１】
中でもＺで表される原子が珪素原子である構造であることが好ましい。
【００８２】
これはＡｄｖ．Ｍａｔｅｒ．（２０１０）ｐ３６７に記載されているように、Ｚがケイ素原子である方が結晶性が高く、高い移動度が得られる傾向があるためである。
【００８３】
本発明に係る、一般式１で表される部分構造を有する化合物としては、当該部分構造と、上記のドナーユニットとを結合した化合物であるが、当該化合物は高分子化合物であることが好ましい。
【００８４】
これは、バルクヘテロジャンクション型の光電変換層を構成する他方の成分であるｎ型有機半導体が低分子化合物（フラーレン誘導体）が広く用いられているため、ｐ型半導体材料が高分子である方が互いにミクロ相分離構造を形成し、バルクヘテロジャンクション型光電変換層で発生した正孔と電子をそれぞれ運ぶキャリアパスを生成しやすくなる傾向があるためである。
【００８５】
分子量としては数平均分子量が、曲線因子向上、溶解性による生産性の面から、５０００以上５０００００以下であることが好ましい。より好ましくは、１００００以上１０００００以下であり、さらに好ましくは１５０００以上５００００以下である。
【００８６】
なお、分子量はゲルパーミエーションクロマトグラフィー（ＧＰＣ）で測定することができる。
【００８７】
ここでいう数平均分子量は、下記の方法により測定したものをいう。
【００８８】
ウオーターズ社製１５０Ｃ  ＡＬＣ／ＧＰＣ（カラム：東ソー（株）製ＧＭＨＨＲ−Ｈ（Ｓ）、溶媒：１，２，４−トリクロロベンゼン）を使用して、ゲルパーミエーション・クロマトグラフィー（ＧＰＣ）法により、重量平均分子量（Ｍｗ）および数平均分子量（Ｍｎ）を測定した。なお、東ソー（株）製標準ポリスチレンを用いて、ユニバーサルキャリブレーション法によりカラム溶出体積は校正した。
【００８９】
また、分子量に応じた精製も分取用のゲルパーミエーションクロマトグラフィー（ＧＰＣ）で精製することができる。
【００９０】
本発明に係る部分構造を有する化合物に占める本発明に係る部分構造の割合は、当該化合物に対して概ね２０〜８０質量％が好ましく２５〜６０質量％が特に好ましい。本発明においては、当該化合物は、上記のような高分子量の化合物であることが好ましいが、この場合部分構造を繰り返し単位として有し、この部分構造以外の繰り返し単位を含めた化合物全体に対して、３０〜５０モル％の範囲で含有することが好ましい。
【００９１】
以下に、一般式１で表される部分構造を有する化合物の例を挙げるが、本発明はこれらに限定されない。
【００９２】
【化４】
0005582042.tif 000005
【００９３】
【化５】
0005582042.tif 000006
【００９４】
【化６】
0005582042.tif 000007
【００９５】
【化７】
0005582042.tif 000008
【００９６】
【化８】
0005582042.tif 000009
【００９７】
【化９】
0005582042.tif 000010
【００９８】
【化１０】
0005582042.tif 000011
【００９９】
【化１１】
0005582042.tif 000012
【０１００】
上記化合物に置いて、ｎで表される数は前述の分子量に入るような値となれば十分であるが、例えば数平均分子量１００００〜１０００００の範囲に入るためにはｎはおよそ１０〜２００程度である必要がある。
【０１０１】
（本発明に係る化合物の合成方法）
本発明に係る化合物のうち、一般式１においてＸ１〜Ｘ４が炭素原子のものは、Ｊｏｕｒｎａｌ  ｏｆ  Ｏｒｇａｎｉｃ  Ｃｈｅｍｉｓｔｒｙ；  Ｅｎｇｌｉｓｈ；  ５１；  １４；  １９８６；  ２８４７，  Ａｎｇｅｗａｎｄｔｅ  Ｃｈｅｍｉｅ；  Ｇｅｒｍａｎ；  １０６；  １９；  １９９４；  ２０６２，  Ｊｕｓｔｕｓ  Ｌｉｅｂｉｇｓ  Ａｎｎａｌｅｎ  ｄｅｒ  Ｃｈｅｍｉｅ；  ５３１；１９３７；  １，３８等を参考として合成することができる。
【０１０２】
また、Ｘ１〜Ｘ４に窒素原子を含むものは、ＵＳＰ２０４０８５８号明細書等を参考として合成することができる。
【０１０３】
上記化合物１〜３９のような高分子型のものは、これらの論文を参考として合成したアクセプターユニットと、各種ドナー構造をそれぞれの論文に記載の手法で重合することで得ることができる。たとえばカルバゾール構造であればＡｄｖ．Ｍａｔｅｒ．（２００７）ｐ２２９５、シクロペンタジチオフェン構造であればＡｄｖ．Ｍａｔｅｒ．（２００６）ｐ２８８４、シラシクロペンタジチオフェン構造であれば特表２０１０−５０７２３３、ベンゾジチオフェン構造であればＪ．Ａｍ．Ｃｈｅｍ．Ｓｏｃ，（２００９）ｐ５６等を参考として合成することができる。
【０１０４】
（化合物例４の合成）
【０１０５】
【化１２】
0005582042.tif 000013
【０１０６】
Ｊ．  Ｏｒｇ．  Ｃｈｅｍ．  １９８６，５１，  ２８４７に従って合成した２，７−ジブロモピレン３．６０ｇ（１０ｍモル）をテトラヒドロフラン２００ｍｌに溶解し、−７８℃で１．６Ｍのｎ−ブチルリチウムを１５．６ｍｌ（２５ｍモル）を滴下し、室温に戻して３０分撹拌したのち、再び−７８度まで冷却して塩化トリブチルすず９．８ｇ（３０ｍモル）を加え、室温で一昼夜撹拌したのち、酢酸エチル・水で洗浄後に有機層を抽出し、カラムクロマトグラフィーで精製し、化合物４−１を６．６ｇ（収率８５％）得た。
【０１０７】
【化１３】
0005582042.tif 000014
【０１０８】
ついでＡｄｖ．  Ｍａｔｅｒ．  ２００８，  ２０，  ２５５６およびＷＯ２００８／０００６６４に従って、化合物４−２を合成し、この化合物４−２を３４０ｍｇ（０．５ｍモル）、前記化合物４−１を３９０ｍｇ（０．５ｍモル）とを２０ｍｌの無水トルエンに溶解させた。この溶液を窒素でパージした後、１２．５５ｍｇ（０．０１４ミリモル）のトリス（ジベンジリデンアセトン）ジパラジウム（０）と、２８．８０ｍｇ（０．１１０ミリモル）のトリフェニルホスフィンとを加えた。この溶液をさらに１５分間、窒素でパージした。その後、１１０〜１２０℃まで溶液を加熱し、４０時間反応させた。反応が完了後、溶媒を留去して生じた残渣を、メタノール（５０ｍｌ×３）で洗浄し、その後、アセトン（３×５０ｍｌ）で洗浄した。
【０１０９】
回収したポリマー生成物を、加熱してクロロホルム（３０ｍｌ）に溶解し、０．４５μｍの膜を介してろ過した。精製のために３ｍｌ部分の溶液をリサイクルＨＰＬＣ（日本分析化学工業製）に装填した。高分子量の分画を集めて１００ｍｇの純粋なポリマー（Ｍｎ＝１５０００）（化合物例４）を得た。
【０１１０】
（化合物例６の合成）
【０１１１】
【化１４】
0005582042.tif 000015
【０１１２】
Ａｎｇｅｗａｎｄｔｅ  Ｃｈｅｍｉｅ；１０６；  １９；  （１９９４）；  ｐ２０６２に従って合成した２，７−ジブロモ−４，９−ジオクチルピレン５．８４ｇ（１０ｍモル）をテトラヒドロフラン２００ｍｌに溶解し、−７８℃で１．６Ｍのｎ−ブチルリチウムを１５．６ｍｌ（２５ｍモル）を滴下し、室温に戻して３０分撹拌したのち、再び−７８度まで冷却して塩化トリブチルすず９．８ｇ（３０ｍモル）を加え、室温で一昼夜撹拌したのち、酢酸エチル・水で洗浄後に有機層を抽出し、カラムクロマトグラフィーで精製し、化合物６−１を７．７ｇ（収率７８％）得た。
【０１１３】
【化１５】
0005582042.tif 000016
【０１１４】
ついで化合物例４の合成において化合物４−１の代わりに６−１を使用した以外は同様にして、化合物４−２を３４０ｍｇ（０．５ｍモル）、前記化合物６−１を３９０ｍｇ（０．５ｍモル）を重合・精製し、１００ｍｇの純粋なポリマー（Ｍｎ＝５００００）（化合物例６）を得た。
【０１１５】
（化合物例２８の合成）
【０１１６】
【化１６】
0005582042.tif 000017
【０１１７】
フェノール１００ｇに水酸化ナトリウム８ｇ（２００ｍモル）を添加して７０度に加熱して溶解させたところに、東京化成工業製、１，４−ジアミノ−２，３−ジクロロアントラキノン２５ｇ（８１ｍモル）を添加し、１２０度に昇温して５時間反応させた。
【０１１８】
反応終了後、減圧下でフェノールを留去し、水・酢酸エチルを加えて有機層を抽出したのち、カラムクロマトグラフィーで精製して化合物２８−１（１，４−ジアミノ−２，３−フェノキシアントラキノン）１８ｇを得た（収率５３％）。
【０１１９】
【化１７】
0005582042.tif 000018
【０１２０】
ｎ−ドデカノール１４ｇ（７５ｍモル）をテトラヒドロフラン３００ｍｌを混合し、水素化ナトリウム３．０ｇ（７５ｍモル）を加えて３０分還流させたところに、１，４−ジアミノ−２，３−フェノキシアントラキノン１０．５ｇ（２５ｍモル）を加え、さらに２時間還流を行った。
【０１２１】
冷却後に水・酢酸エチルを加えて有機層を抽出したのち、カラムクロマトグラフィーで精製し、化合物２８−２（１，４−ジアミノ−２，３−ドデシロキシアントラキノン）９．１ｇを得た（収率６０％）
【０１２２】
【化１８】
0005582042.tif 000019
【０１２３】
ついでＵＳ２０４０８５８号を参考として反応を行った。１，４−ジアミノ−２，３−ジドデシロキシアントラキノン３．０ｇ（４９ｍモル）、ホルムアミド６．０ｇ、ニトロベンゼン６．０ｇ、バナジン酸アンモニウム１５０ｍｇを１８０度で５時間反応させ、５０度まで冷却したところでテトラヒドロフラン６０ｍｌを添加し、不溶成分をろ過したのちにカラムクロマトグラフィーで精製し、化合物２８−３（２，３−ジドデシロキシ−１，９，４，１０−アントラジピリミジン）を１．３ｇ得た。収率４３％。
【０１２４】
【化１９】
0005582042.tif 000020
【０１２５】
２，３−ジドデシロキシ−１，９，４，１０−アントラジピリミジン１．２５ｇ（２．０ｍモル）を塩化メチレン２５０ｍｌに溶解し、Ｎブロモスクシンイミド０．７１ｇ（４．０ｍモル）を加えて室温で２４時間反応させたのち、１Ｎ水酸化カリウム水溶液で有機層を抽出したのち、カラムクロマトグラフィーで精製し、化合物２８−４、１．３３ｇを得た（収率８５％）
【０１２６】
【化２０】
0005582042.tif 000021
【０１２７】
化合物２８−４を３９１ｍｇ（０．５ｍｍｏｌ）、特表２０１０−５０７２３３号に記載の方法を参考として合成したビス−（５，５′−トリメチルスタンニル）−３，３′−ジ−ｎ−ドデシル−シリレン−２，２′−ジチオフェンを４２８ｍｇ（０．５ｍｍｏｌ）とを２０ｍｌの無水トルエンに溶解させた。この溶液を窒素でパージした後、１２．５５ｍｇ（０．０１４ミリモル）のトリス（ジベンジリデンアセトン）ジパラジウム（０）と、２８．８０ｍｇ（０．１１０ミリモル）のトリフェニルホスフィンとを加えた。この溶液をさらに１５分間、窒素でパージした。その後、１１０〜１２０℃まで溶液を加熱し、４０時間反応させた。反応が完了後、溶媒を留去して生じた残渣を、メタノール（５０ｍｌ×３）で洗浄し、その後、アセトン（３×５０ｍｌ）で洗浄した。
【０１２８】
回収したポリマー生成物を、加熱してクロロホルム（３０ｍｌ）に溶解し、０．４５μｍの膜を介してろ過した。精製のために３ｍｌ部分の溶液をリサイクルＨＰＬＣ（日本分析化学工業製）に装填した。高分子量の分画を集めて１００ｍｇの純粋なポリマー（Ｍｎ＝３３０００）（化合物例２８）を得た。
【０１２９】
〔ｎ型半導体材料〕
本発明に係る光電変換層に用いられるｎ型有機半導体材料としては、特に限定されないが、例えば、フラーレン、オクタアザポルフィリン等、ｐ型有機半導体の水素原子をフッ素原子に置換したパーフルオロ体（パーフルオロペンタセンやパーフルオロフタロシアニン等）、ナフタレンテトラカルボン酸無水物、ナフタレンテトラカルボン酸ジイミド、ペリレンテトラカルボン酸無水物、ペリレンテトラカルボン酸ジイミド等の芳香族カルボン酸無水物やそのイミド化物を骨格として含む高分子化合物等を挙げることができる。
【０１３０】
この中でもｎ型有機半導体材料としては、各種のｐ型半導体材料と高速（〜５０フェムト秒）且つ効率的に電荷分離を行うことができる、フラーレン誘導体が好ましい。
【０１３１】
フラーレン誘導体としては、フラーレンＣ６０、フラーレンＣ７０、フラーレンＣ７６、フラーレンＣ７８、フラーレンＣ８４、フラーレンＣ２４０、フラーレンＣ５４０、ミックスドフラーレン、フラーレンナノチューブ、多層ナノチューブ、単層ナノチューブ、ナノホーン（円錐型）等、及びこれらの一部が水素原子、ハロゲン原子、置換または無置換のアルキル基、アルケニル基、アルキニル基、アリール基、ヘテロアリール基、シクロアルキル基、シリル基、エーテル基、チオエーテル基、アミノ基、シリル基等によって置換されたフラーレン誘導体を挙げることができる。
【０１３２】
中でもＮ−Ｍｅｔｈｙｌｆｕｌｌｅｒｏｐｙｒｒｏｌｉｄｉｎｅ、下記構造式で表される［６，６］−フェニルＣ６１−ブチリックアシッドメチルエステル（略称ＰＣＢＭ）、［６，６］−フェニルＣ６１−ブチリックアシッド−ｎブチルエステル（ＰＣＢｎＢ）、［６，６］−フェニルＣ６１−ブチリックアシッド−イソブチルエステル（ＰＣＢｉＢ）、［６，６］−フェニルＣ６１−ブチリックアシッド−ｎ−ヘキシルエステル（ＰＣＢＨ）、Ａｄｖ．Ｍａｔｅｒ．，ｖｏｌ．２０（２００８），ｐ２１１６等に記載のｂｉｓ−ＰＣＢＭ、特開２００６−１９９６７４号公報等のアミノ化フラーレン、特開２００８−１３０８８９号公報等のメタロセン化フラーレン、米国特許第７，３２９，７０９号明細書等の環状エーテル基を有するフラーレン、Ｊ．Ａｍｅｒ．Ｃｈｅｍ．Ｓｏｃ．，（２００９）ｖｏｌ．１３０，ｐ１５４２９に記載のＳＩＭＥＦ、Ａｐｐｌ．Ｐｈｙｓ．Ｌｅｔｔ．，Ｖｏｌ．８７（２００５）、ｐ２０３５０４に記載のＣ６０ＭＣ１２等のような、置換基を有してより溶解性が向上した下記の如きフラーレン誘導体を用いることが好ましい。
【０１３３】
【化２１】
0005582042.tif 000022
【０１３４】
〔光電変換層の形成方法〕
ｐ型有機半導体材料とｎ型有機半導体材料とを含有する光電変換層の形成方法としては、蒸着法、塗布法（キャスト法、スピンコート法を含む）等を例示することができる。
【０１３５】
このうち、前述の正孔と電子が電荷分離する界面の面積を増大させ、高い光電変換効率を有する素子を作製するためには、塗布法が好ましい。また、塗布法は製造速度にも優れている。
【０１３６】
この際に使用する塗布方法に制限はないが、例えば、スピンコート法、溶液からのキャスト法、ディップコート法、ワイヤーバーコート法、グラビアコート法、スプレーコート法等が挙げられる。さらには、インクジェット法、スクリーン印刷法、凸版印刷法、凹版印刷法、オフセット印刷法、フレキソ印刷法等の印刷法でパターニングすることもできる。
【０１３７】
塗布後は残留溶媒及び水分、ガスの除去、及び半導体材料の結晶化による移動度向上・吸収長波化を引き起こすために加熱を行うことが好ましい。
【０１３８】
製造工程中において所定の温度でアニール処理されると、微視的に一部が凝集または結晶化が促進され、光電変換層を適切な相分離構造とすることができる。
【０１３９】
その結果、光電変換層の正孔と電子（キャリア）の移動度が向上し、高い効率を得ることができるようになる。
【０１４０】
光電変換層は、ｐ型有機半導体材料とｎ型有機半導体材料とが均一に混在された単一層で構成してもよいが、電子受容体と電子供与体との混合比を変えた複数層で構成してもよい。この場合、塗布後に不溶化できるような材料を用いることで形成することが可能となる。
【０１４１】
〔電子輸送層〕
本発明の有機光電変換素子は、光電変換層とカソードとの中間に電子輸送層を形成することで、光電変換層で発生した電荷をより効率的に取り出すことが可能となるため、これらの層を有していることが好ましい。
【０１４２】
本発明においては、第一の電極がカソードである場合に特に好ましく適当できる。
【０１４３】
電子輸送層とは、このようにカソードとバルクヘテロジャンクション層の中間に位置して、バルクヘテロジャンクション層と電極との間で電子の授受をより効率的にすることのできる層のことである。
【０１４４】
より具体的には、バルクヘテロジャンクション型の光電変換層のｎ型半導体材料のＬＵＭＯ準位とカソードの仕事関数との中間のＬＵＭＯ準位を有する化合物が電子輸送層として適切である。
【０１４５】
より好ましくは、電子移動度が１０−４以上の化合物である。
【０１４６】
電子輸送層の中には、バルクヘテロジャンクション型の光電変換層に用いられるｐ型半導体材料のＨＯＭＯ準位よりも深いＨＯＭＯ準位を有する電子輸送層には、バルクヘテロジャンクション層で生成した正孔をカソード側には流さないような整流効果を有する、正孔ブロック機能が付与される。
【０１４７】
このような電子輸送層は、正孔ブロック層とも呼ばれる。より好ましくは、ｎ型半導体のＨＯＭＯ準位よりも深いＨＯＭＯ準位を有する材料を電子輸送層として用いることである。また、正孔を阻止する特性から、正孔移動度が１０−６よりも低い化合物を用いることが好ましい。
【０１４８】
電子輸送層としては、オクタアザポルフィリン、ｐ型半導体のパーフルオロ体（パーフルオロペンタセンやパーフルオロフタロシアニン等）、国際公開第０４／０９５８８９号に記載のカルボリン化合物等を用いることができるが、同様に、光電変換層に用いられるｐ型半導体材料のＨＯＭＯ準位よりも深いＨＯＭＯ準位を有する電子輸送層には、光電変換層で生成した正孔をカソード側には流さないような整流効果を有する、正孔ブロック機能が付与される。より好ましくは、ｎ型半導体のＨＯＭＯ準位よりも深い材料を電子輸送層として用いることである。また、電子を輸送する特性から、電子移動度の高い化合物を用いることが好ましい。
【０１４９】
このような材料としては、バソキュプロイン等のフェナントレン系化合物、ナフタレンテトラカルボン酸無水物、ナフタレンテトラカルボン酸ジイミド、ペリレンテトラカルボン酸無水物、ペリレンテトラカルボン酸ジイミド等のｎ型半導体材料、及び酸化チタン、酸化亜鉛、酸化ガリウム等のｎ型無機酸化物及びフッ化リチウム、フッ化ナトリウム、フッ化セシウム等のアルカリ金属化合物等を用いることができる。また、光電変換層に用いたｎ型半導体材料単体からなる層を用いることもできる。
【０１５０】
これらの層を形成する手段としては、真空蒸着法、溶液塗布法のいずれであってもよいが、好ましくは溶液塗布法である。
【０１５１】
〔正孔輸送層（電子ブロック層）〕
本発明の有機光電変換素子は、光電変換層とアノードとの中間には正孔輸送層を、光電変換層で発生した電荷をより効率的に取り出すことが可能となるため、これらの層を有していることが好ましい。
【０１５２】
本発明においては、第二の電極が正孔輸送層である場合に好ましく適用できる。
【０１５３】
これらの層を構成する材料としては、例えば、正孔輸送層としては、スタルクヴイテック製、商品名ＢａｙｔｒｏｎＰ等のＰＥＤＯＴ（ポリ−３，４−エチレンジオキシチオフェン）−ＰＳＳ（ポリスチレンスルホン酸）、ポリアニリン及びそのドープ材料、国際公開第０６／０１９２７０号等に記載のシアン化合物、などを用いることができる。なお、光電変換層に用いられるｎ型半導体材料のＬＵＭＯ準位よりも浅いＬＵＭＯ準位を有する正孔輸送層には、光電変換層で生成した電子をアノード側には流さないような整流効果を有する、電子ブロック機能が付与される。このような正孔輸送層は電子ブロック層とも呼ばれ、このような機能を有する正孔輸送層を使用する方が好ましい。
【０１５４】
このような材料としては、特開平５−２７１１６６号公報等に記載のトリアリールアミン系化合物、また酸化モリブデン、酸化ニッケル、酸化タングステン等の金属酸化物等を用いることができる。また、光電変換層に用いたｐ型半導体材料単体からなる層を用いることもできる。これらの層を形成する手段としては、真空蒸着法、溶液塗布法のいずれであってもよいが、好ましくは溶液塗布法である。光電変換層を形成する前に、下層に塗布膜を形成すると塗布面をレベリングする効果があり、リーク等の影響が低減するため好ましい。
【０１５５】
また、同様に正孔を輸送する特性から１０−４よりも高い正孔移動度を有していることが好ましく、また電子を阻止する特性から、電子移動度が１０−６よりも低い化合物を用いることが好ましい。
【０１５６】
〔その他の層〕
本発明の有機光電変換素子の構成としては、エネルギー変換効率の向上や、素子寿命の向上を目的に、各種中間層を素子内に有する構成としてもよい。
【０１５７】
中間層の例としては、正孔ブロック層、電子ブロック層、正孔注入層、電子注入層、励起子ブロック層、ＵＶ吸収層、光反射層、波長変換層などを挙げることができる。
【０１５８】
〔電極〕
本発明の有機光電変換素子においては、第一の電極と第二の電極を有するが、タンデム構成をとる場合には、中間電極を用いることでタンデム構成を達成することができる。
【０１５９】
本発明において、第一の電極は、透明な電極である。
【０１６０】
透明な、とは、光透過率が５０％以上であるものをいう。
【０１６１】
光透過率とは、ＪＩＳ  Ｋ  ７３６１−１（ＩＳＯ  １３４６８−１に対応）の「プラスチック−透明材料の全光線透過率の試験方法」に準拠した方法で測定した可視光波長領域における全光線透過率をいう。
【０１６２】
本発明の第一の電極は、前述のように透明なカソード（陰極）であり、第二の電極はアノード（陽極）であることが好ましい。
【０１６３】
〔第一の電極（透明なカソード）〕
本発明の第一の電極に用いられる材料としては、例えば、インジウムチンオキシド（ＩＴＯ）、ＡＺＯ、ＦＴＯ、ＳｎＯ２、ＺｎＯ、酸化チタン等の透明金属酸化物、Ａｇ、Ａｌ、Ａｕ、Ｐｔ等の非常に薄い金属層または金属ナノワイヤ、カーボンナノチューブ等のナノワイヤやナノ粒子を含有する層、ＰＥＤＯＴ：ＰＳＳ、ポリアニリン等の導電性高分子材料等を用いることができる。
【０１６４】
また、ポリピロール、ポリアニリン、ポリチオフェン、ポリチエニレンビニレン、ポリアズレン、ポリイソチアナフテン、ポリカルバゾール、ポリアセチレン、ポリフェニレン、ポリフェニレンビニレン、ポリアセン、ポリフェニルアセチレン、ポリジアセチレン及びポリナフタレンの各誘導体からなる群より選ばれる導電性高分子等も用いることができる。また、これらの導電性化合物を複数組み合わせてカソードとすることもできる。
【０１６５】
〔第二の電極（アノード）〕
第二の電極は導電材単独層であってもよいが、導電性を有する材料に加えて、これらを保持する樹脂を併用してもよい。
【０１６６】
カソードである透明電極の仕事関数がおよそ−５．０〜−４．０ｅＶであるため、バルクヘテロジャンクション型の光電変換層で生成したキャリアが拡散してそれぞれの電極に到達するためには、ビルトインポテンシャル、すなわちアノードとカソード間の仕事関数の差がなるべく大きいことが好ましい。
【０１６７】
したがって、アノードの導電材としては、仕事関数の大きい（４ｅＶ以下）金属、合金、電気伝導性化合物及びこれらの混合物を電極物質とするものが用いられる。このような電極物質の具体例としては、金、銀、銅、白金、ロジウム、インジウム、ニッケル、パラジウム等が挙げられる。
【０１６８】
これらの中で、正孔の取り出し性能、光の反射率、及び酸化等に対する耐久性の点から、銀が最も好ましい。
【０１６９】
カソードはこれらの電極物質を蒸着やスパッタリング等の方法により薄膜を形成させることにより、作製することができる。また、膜厚は通常１０ｎｍ〜５μｍ、好ましくは５０〜２００ｎｍの範囲で選ばれる。
【０１７０】
また、アノード側を光透過性とする場合は、例えば、アルミニウム及びアルミニウム合金、銀及び銀化合物等のアノードに適した導電性材料を薄く１〜２０ｎｍ程度の膜厚で作製した後、上記透明電極の説明で挙げた導電性光透過性材料の膜を設けることで、光透過性アノードとすることができる。
【０１７１】
なお上記は耐久性向上に有利な、いわゆる逆層型素子とするための第２の電極材料に好ましい材料を記載したが、いわゆる順層型（第１の電極がアノードで第２の電極がカソード）とするためには、前述のように第１電極と第２の電極の仕事関数の関係を逆転させればよいが、実質的に透明な電極は種類が限られておりその仕事関数は比較的深いものが多いため、実際には第２の電極側に仕事関数の浅い（−４．０ｅＶ未満）金属を使用することで順層型の有機薄膜太陽電池とすることができる。そのような金属としては、たとえば、アルミニウム、カルシウム、マグネシウム、リチウム、ナトリウム、カリウムなどである。一般的には反射率が高く導電性の高いアルミニウムが使用される。
【０１７２】
〔中間電極〕
また、前記図３のようなタンデム構成の場合に必要となる中間電極の材料としては、透明性と導電性を併せ持つ化合物を用いた層であることが好ましく、前記アノードで用いたような材料（ＩＴＯ、ＡＺＯ、ＦＴＯ、ＳｎＯ２、ＺｎＯ、酸化チタン等の透明金属酸化物、Ａｇ、Ａｌ、Ａｕ、Ｐｔ等の非常に薄い金属層または金属ナノワイヤ、カーボンナノチューブ等のナノワイヤやナノ粒子を含有する層、ＰＥＤＯＴ：ＰＳＳ、ポリアニリン等の導電性高分子材料等）を用いることができる。
【０１７３】
なお、前述した正孔輸送層と電子輸送層の中には、適切に組み合わせて積層することで中間電極（電荷再結合層）として働く組み合わせもあり、このような構成とすると１層形成する工程を省くことができ好ましい。
【０１７４】
〔基板〕
本発明において、基板は透明な基板であるが、透明な、とは前述の電極の記載と同様の意味を有する。
【０１７５】
基板としては、例えばガラス基板や樹脂基板等が好適に挙げられるが、軽量性と柔軟性の観点から透明樹脂フィルムを用いることが望ましい。本発明で透明基板として好ましく用いることができる透明樹脂フィルムには特に制限がなく、その材料、形状、構造、厚み等については公知のものの中から適宜選択することができる。
【０１７６】
例えば、ポリエチレンテレフタレート（ＰＥＴ）、ポリエチレンナフタレート（ＰＥＮ）、変性ポリエステル等のポリエステル系樹脂フィルム、ポリエチレン（ＰＥ）樹脂フィルム、ポリプロピレン（ＰＰ）樹脂フィルム、ポリスチレン樹脂フィルム、環状オレフィン系樹脂等のポリオレフィン類樹脂フィルム、ポリ塩化ビニル、ポリ塩化ビニリデン等のビニル系樹脂フィルム、ポリエーテルエーテルケトン（ＰＥＥＫ）樹脂フィルム、ポリサルホン（ＰＳＦ）樹脂フィルム、ポリエーテルサルホン（ＰＥＳ）樹脂フィルム、ポリカーボネート（ＰＣ）樹脂フィルム、ポリアミド樹脂フィルム、ポリイミド樹脂フィルム、アクリル樹脂フィルム、トリアセチルセルロース（ＴＡＣ）樹脂フィルム等を挙げることができるが、可視域の波長（３８０〜８００ｎｍ）における透過率が８０％以上である樹脂フィルムであれば、本発明に係る透明樹脂フィルムに好ましく適用することができる。
【０１７７】
中でも、透明性、耐熱性、取り扱いやすさ、強度及びコストの点から、二軸延伸ポリエチレンテレフタレートフィルム、二軸延伸ポリエチレンナフタレートフィルム、ポリエーテルサルホンフィルム、ポリカーボネートフィルムであることが好ましく、二軸延伸ポリエチレンテレフタレートフィルム、二軸延伸ポリエチレンナフタレートフィルムであることがより好ましい。
【０１７８】
本発明に用いられる透明基板には、塗布液の濡れ性や接着性を確保するために、表面処理を施すことや易接着層を設けることができる。表面処理や易接着層については従来公知の技術を使用できる。例えば、表面処理としては、コロナ放電処理、火炎処理、紫外線処理、高周波処理、グロー放電処理、活性プラズマ処理、レーザー処理等の表面活性化処理を挙げることができる。また、易接着層としては、ポリエステル、ポリアミド、ポリウレタン、ビニル系共重合体、ブタジエン系共重合体、アクリル系共重合体、ビニリデン系共重合体、エポキシ系共重合体等を挙げることができる。
【０１７９】
また、酸素及び水蒸気の透過を抑制する目的で、透明基板にはバリアコート層が予め形成されていてもよいし、透明導電層を転写する反対側にはハードコート層が予め形成されていてもよい。
【０１８０】
〔光学機能層〕
本発明の有機光電変換素子は、太陽光のより効率的な受光を目的として、各種の光学機能層を有していてよい。光学機能層としては、例えば、反射防止膜、マイクロレンズアレイ等の集光層、カソードで反射した光を散乱させて再度発電層に入射させることができるような光拡散層などを設けてもよい。
【０１８１】
反射防止層としては、各種公知の反射防止層を設けることができるが、例えば、透明樹脂フィルムが二軸延伸ポリエチレンテレフタレートフィルムである場合は、フィルムに隣接する易接着層の屈折率を１．５７〜１．６３とすることで、フィルム基板と易接着層との界面反射を低減して透過率を向上させることができるのでより好ましい。屈折率を調整する方法としては、酸化スズゾルや酸化セリウムゾル等の比較的屈折率の高い酸化物ゾルとバインダー樹脂との比率を適宜調整して塗設することで実施できる。易接着層は単層でもよいが、接着性を向上させるためには２層以上の構成にしてもよい。
【０１８２】
集光層としては、例えば、支持基板の太陽光受光側にマイクロレンズアレイ上の構造を設けるように加工したり、あるいは所謂集光シートと組み合わせたりすることにより特定方向からの受光量を高めたり、逆に太陽光の入射角度依存性を低減することができる。
【０１８３】
マイクロレンズアレイの例としては、基板の光取り出し側に一辺が３０μｍでその頂角が９０度となるような四角錐を２次元に配列する。一辺は１０〜１００μｍが好ましい。これより小さくなると回折の効果が発生して色付き、大きすぎると厚みが厚くなり好ましくない。
【０１８４】
また、光散乱層としては、各種のアンチグレア層、金属または各種無機酸化物などのナノ粒子・ナノワイヤー等を無色透明なポリマーに分散した層などを挙げることができる。
【０１８５】
〔パターニング〕
本発明に係る各々の電極、光電変換層や、正孔輸送層、電子輸送層等をパターニングする方法やプロセスには特に制限はなく、公知の手法を適宜適用することができる。
【０１８６】
光電変換層、輸送層等の可溶性の材料であれば、ダイコート、ディップコート等の全面塗布後に不要部だけ拭き取ってもよいし、インクジェット法やスクリーン印刷等の方法を使用して塗布時に直接パターニングしてもよい。
【０１８７】
電極材料などの不溶性の材料の場合は、電極を真空堆積時にマスク蒸着を行ったり、エッチングまたはリフトオフ等の公知の方法によってパターニングすることができる。また、別の基板上に形成したパターンを転写することによってパターンを形成してもよい。
【０１８８】
（太陽電池）
本発明の太陽電池は、上記の有機光電変換素子を有する。
【０１８９】
本発明の太陽電池は、上記有機光電変換素子を具備し、太陽光に最適の設計並びに回路設計が行われ、太陽光を光源として用いたときに最適な光電変換が行われるような構造を有する。
【０１９０】
即ち、光電変換層に太陽光が照射されうる構造となっており、本発明の太陽電池を構成する際には、前記光電変換層および各々の電極をケース内に収納して封止するか、あるいはそれら全体を樹脂封止することが好ましい。
【０１９１】
封止の方法としては、作製した有機光電変換素子が環境中の酸素、水分等で劣化しないために、有機光電変換素子だけでなく有機エレクトロルミネッセンス素子などで公知の手法によって封止することが好ましい。
【０１９２】
例えば、アルミまたはガラスできたキャップを接着剤によって接着することによって封止する手法、アルミニウム、酸化珪素、酸化アルミニウム等のガスバリア層が形成されたプラスチックフィルムと有機光電変換素子上を接着剤で貼合する手法、ガスバリア性の高い有機高分子材料（ポリビニルアルコール等）をスピンコートする方法、ガスバリア性の高い無機薄膜（酸化珪素、酸化アルミニウム等）または有機膜（パリレン等）を真空下で堆積する方法、及びこれらを複合的に積層する方法等を挙げることができる。
【実施例】
【０１９３】
以下、実施例を挙げて本発明を具体的に説明するが、本発明はこれらに限定されるものではない。
【０１９４】
実施例１：光電変換効率の評価
〔有機光電変換素子１の作製〕
特開２００９−１４６９８１号を参考として、逆層型の有機光電変換素子を作製した。
【０１９５】
ガラス基板上に、インジウム・スズ酸化物（ＩＴＯ）透明導電膜を１１０ｎｍ堆積したもの（表面抵抗率１３Ω／□）を、通常のフォトリソグラフィ技術と塩酸エッチングとを用いて２ｍｍ幅にパターニングして、透明電極を形成した。
【０１９６】
パターン形成した透明電極を、界面活性剤と超純水による超音波洗浄、超純水による超音波洗浄の順で洗浄後、窒素ブローで乾燥させ、最後に紫外線オゾン洗浄を行った。
【０１９７】
次いで基板をグローブボックス中に持ち込み、窒素雰囲気下でこの透明基板上に、以下の手順で作製した１５０ｍＭのＴｉＯｘ前駆体溶液をスピンコート（回転速度２０００ｒｐｍ、回転時間６０ｓ）し、所定のパターンに拭き取りを行った。
【０１９８】
次に、空気中で放置してＴｉＯｘ前駆体を加水分解させた。次に、ＴｉＯｘ前駆体を１５０℃で１時間加熱処理して３０ｎｍのＴｉＯｘ層を得た。
【０１９９】
（ＴｉＯｘ前駆体の調製：ゾルゲル法）
先ず、１００ｍｌ三口フラスコに２−メトキシエタノール１２．５ｍｌと、６．２５ｍｍｏｌのチタニウムテトライソプロポキシドとを入れ、氷浴中で１０分間冷却した。次に、１２．５ｍｍｏｌのアセチルアセトンをゆっくり加えて、氷浴中で１０分間撹拌した。次に、混合溶液を８０℃で２時間加熱後、１時間還流した。最後に、室温まで冷却し、メトキシエタノールを用いて所定の濃度（１５０ｍ）に調整した。ＴｉＯｘ前駆体を得た。なお、上記工程は全て窒素雰囲気で行った。
【０２００】
次いで、ＴｉＯｘ層の上にバルクヘテロジャンクション層を形成した。ｐ型半導体材料として比較化合物１を０．９質量％、ｎ型半導体材料としてＰＣＢＭ（フロンティアカーボン製、Ｎａｎｏｎ  Ｓｐｅｃｔｒａ  Ｅ１００Ｈ）を０．９質量％（全固形分濃度１．８質量％）を溶解した液を作製し、０．４５μｍのフィルタでろ過をかけた溶液をブレードコーターで塗布し、１００℃で３０分乾燥後、乾燥膜厚２２０ｎｍの光電変換層を得た。なお比較化合物１は特許文献１に基づいて合成した。
【０２０１】
次に、有機半導体層の上に有機溶剤系ＰＥＤＯＴ：ＰＳＳの分散液（化研産業製、エノコートＨＣ２００）をブレードコートして風乾し、乾燥膜厚３０ｎｍの正孔輸送層を成膜した。
【０２０２】
次に、導電性ポリマー層の上に銀電極層を膜厚約２００ｎｍになるように真空蒸着を行ったのち、１５０℃で１０分間加熱処理を行うことで、逆層型の有機光電変換素子を作製した。
【０２０３】
得られた有機光電変換素子１は、窒素雰囲気下でＵＶ硬化樹脂（ナガセケムテックス株式会社製、ＵＶ  ＲＥＳＩＮ  ＸＮＲ５５７０−Ｂ１）を用いて凸版印刷製透明バリアフィルムＧＸ（水蒸気透過率０．０５ｇ／ｍ２／ｄ）と貼り合わせて封止した後に大気下に取り出した。
【０２０４】
得られた有機光電変換素子１は、封止を行った後、ソーラシミュレーター（ＡＭ１．５Ｇ）の光を１００ｍＷ／ｃｍ２の照射強度で照射して、電圧−電流特性を測定し、初期の変換効率を測定した。
【０２０５】
〔有機光電変換素子２〜８の作製〕
上記有機光電変換素子１の作製において、ｐ型半導体材料を表１に記載の材料に変更し、さらにｐ：ｎ比を表に記載の組成（全固形分濃度は１．８質量％に固定）に代えた以外は、比較の有機光電変換素子１と同様にして有機光電変換素子２〜８を得た。
【０２０６】
（変換効率の評価）
上記作製した光電変換素子に、ソーラーシミュレーター（ＡＭ１．５Ｇフィルタ）の１００ｍＷ／ｃｍ２の強度の光を照射し、有効面積を４．０ｍｍ２にしたマスクを受光部に重ね、短絡電流密度Ｊｓｃ（ｍＡ／ｃｍ２）及び開放電圧Ｖｏｃ（Ｖ）、曲線因子（フィルファクター）ＦＦを、同素子上に形成した４箇所の受光部をそれぞれ測定し、平均値を求めた。また、Ｊｓｃ、Ｖｏｃ、ＦＦから式１に従って光電変換効率η（％）を求めた。
【０２０７】
式１  η（％）＝Ｊｓｃ（ｍＡ／ｃｍ２）×Ｖｏｃ（Ｖ）×ＦＦ
【０２０８】
【表１】
0005582042.tif 000023
【０２０９】
【化２２】
0005582042.tif 000024
【０２１０】
表１からわかるように、本発明の化合物は厚膜（２００ｎｍ以上）においても比較の化合物よりも良好な光電変換効率を提供できることが分かる。
【０２１１】
なお比較の化合物１は溶解性が低いために溶液塗布では良好な塗布膜を形成することができず、リークの多い素子であり、結果として光電変換効率も低かった。
【０２１２】
実施例２：耐久性評価
実施例１で作製した有機光電変換素子２および８について、それぞれ同様の素材および組成を用いて以下のような順層型の素子を作製した。
【０２１３】
〔有機光電変換素子２′の作製〕
実施例１と同じ透明基板を同様の工程で洗浄した後、ＩＴＯ膜上に、導電性高分子であるＢａｙｔｒｏｎ  Ｐ４０８３（スタルクヴィテック社製）を３０ｎｍの膜厚となるようにスピンコートした後、１４０℃で大気中１０分間加熱乾燥した。
【０２１４】
これ以降は、基板をグローブボックス中に持ち込み、窒素雰囲気下で作業した。まず、窒素雰囲気下で上記基板を再度１４０℃で１０分間加熱処理した。
【０２１５】
ｐ型半導体材料として、前記Ｐ３ＨＴの０．６質量％と、ｎ型半導体材料として前記ＰＣＢＭ０．９質量％分をクロロベンゼンに溶解して、１．２質量％のクロロベンゼン溶液を作製し、０．４５μｍのフィルタでろ過しながら７００ｒｐｍで６０秒、次いで２２００ｒｐｍで１秒間のスピンコートを行い、室温で３０分放置した。
【０２１６】
次に、上記一連の有機層を成膜した基板を大気に晒すことなく真空蒸着装置内に設置した。２ｍｍ幅のシャドウマスクが透明電極と直交するように素子をセットし、１０−３Ｐａ以下にまで真空蒸着機内を減圧した後、フッ化リチウムを０．６ｎｍ、対極としてアルミニウムを１００ｎｍ蒸着した。最後に１２０℃で３０分間の加熱を行い、比較の有機光電変換素子２′を得た。なお蒸着速度は２ｎｍ／秒で、２ｍｍ角のサイズとした。
【０２１７】
得られた有機光電変換素子２１は、窒素雰囲気下でＵＶ硬化樹脂（ナガセケムテックス株式会社製、ＵＶ  ＲＥＳＩＮ  ＸＮＲ５５７０−Ｂ１）を用いて凸版印刷製透明バリアフィルムＧＸ（水蒸気透過率０．０５ｇ／ｍ２／ｄ）と貼り合わせて封止した後に大気下に取り出した。
【０２１８】
〔有機光電変換素子８′の作製〕
上記有機光電変換素子２′の作製において、ｐ型半導体材料として、Ｐ３ＨＴの代わりに例示化合物２８を用い、他は同様にして、有機光電変換素子８′を作製した。
【０２１９】
（変換効率の評価）
上記作製した光電変換素子に、ソーラーシミュレーター（ＡＭ１．５Ｇフィルタ）の１００ｍＷ／ｃｍ２の強度の光を照射し、有効面積を４．０ｍｍ２にしたマスクを受光部に重ね、短絡電流密度Ｊｓｃ（ｍＡ／ｃｍ２）及び開放電圧Ｖｏｃ（Ｖ）、曲線因子（フィルファクター）ＦＦを、同素子上に形成した４箇所の受光部をそれぞれ測定し、平均値を求めた。また、Ｊｓｃ、Ｖｏｃ、ＦＦから式１に従って光電変換効率η（％）を求めた。
【０２２０】
式１  η（％）＝Ｊｓｃ（ｍＡ／ｃｍ２）×Ｖｏｃ（Ｖ）×ＦＦ
（耐久性評価）
温度８０度、湿度８０％に保持した容器内に保存し、定期的に取りだして電圧−電流特性を測定し、初期の変換効率を１００として、初期の効率の８０％の効率まで低下する時間をＬＴ８０として評価した。
【０２２１】
【表２】
0005582042.tif 000025
【０２２２】
表２において有機光電変換素子２および８を比較すると、本発明の化合物２８の方が耐久性が高いことが分かる。また、有機光電変換素子８、８′においてＬＴ８０が増加した値と、有機光電変換素子２、２′においてＬＴ８０が増加した値とを比較すると、本発明に係る化合物を用いた前者の値が、後者の値に比べて大きく耐久性の向上の割合が大きく、本発明の効果はいわゆる逆層型の有機光電変換素子において、特に効果が大きいことがわかる。
【符号の説明】
【０２２３】
１０  有機光電変換素子
１１  基板
１２  第一の電極
１３  第二の電極
１４  光電変換層
１４′  第一の光電変換層
１５  電荷再結合層
１６  第二の光電変換層
１７  正孔輸送層
１８  電子輸送層
【図１】
0005582042.tif 000028
【図２】
0005582042.tif 000029
【図３】
0005582042.tif 000030